(57)【要約】      （修正有）【課題】環を形成する炭素数に依らず環状炭素鎖がフラーレン骨格に縮合したフラーレン誘導体を温和な条件で効率的に製造できる製造中間体及びフラーレン誘導体の製造方法の提供。【解決手段】式（２）で示されるハロゲン化化合物を製造中間体とし、フラーレン骨格を形成する互いに隣り合った２つの炭素原子と、芳香族性溶媒とＣ＝ＯまたはＳ＝Ｏ結合を有する非プロトン性極性溶媒との混合溶媒中、マンガン、鉄、亜鉛からなる群から選ばれる少なくとも一つの金属の存在下において反応させる。2019214584.tif 000019（Ａは炭素数１〜４の連結基であって、芳香族基と、アルコキシカルボニル基を有する基とによって置換された基であり、Ｘはそれぞれ独立にハロゲン原子である。）【選択図】なし【特許請求の範囲】
【請求項１】
式（２）で示されるハロゲン化化合物；
【化１】
2019214584.tif 000017
（式（２）中、Ａは炭素数１〜４の連結基であって、芳香族基と、アルコキシカルボニル基を有する基とによって置換された基であり、Ｘはそれぞれ独立にハロゲン原子である）。
【請求項２】
前記芳香族基がフェニル基である請求項１に記載のハロゲン化化合物。
【請求項３】
前記アルコキシカルボニル基を有する基が−（ＣＨ２）３−ＣＯ−Ｏ−ＣＨ３である請求項１または請求項２に記載のハロゲン化化合物。
【請求項４】
前記ハロゲン原子（Ｘ）がＢｒである請求項１〜３のいずれか一項に記載のハロゲン化化合物。
【請求項５】
前記連結基は、炭素数１である請求項１〜４のいずれか一項に記載のハロゲン化化合物。
【請求項６】
前記式（２）で示されるハロゲン化化合物が、５，５−ジブロモ−５−フェニル吉草酸メチルエステルである請求項１〜５のいずれか一項に記載のハロゲン化化合物。
【請求項７】
フラーレン骨格を形成する互いに隣り合った２つの炭素原子と請求項１〜６のいずれか一項に記載のハロゲン化化合物とを、
芳香族性溶媒とＣ＝ＯまたはＳ＝Ｏ結合を有する非プロトン性極性溶媒との混合溶媒中、マンガン、鉄、亜鉛からなる群から選ばれる少なくとも一つの金属の存在下において反応させることで、式（１）で示される部分構造を有するフラーレン誘導体の製造方法；
【化２】
2019214584.tif 000018
（式（１）中、Ｃ＊はそれぞれフラーレン骨格を形成する互いに隣り合った炭素原子であり、Ａは二つのＣ＊と環構造を形成する炭素数１〜４の連結基であって、芳香族基と、アルコキシカルボニル基を有する基とによって置換された基である）。
【請求項８】
前記反応により、フラーレン骨格を有する化合物と前記ハロゲン化化合物とを反応させ、
前記フラーレン骨格を有する化合物としてＣ６０を用いる請求項７に記載のフラーレン誘導体の製造方法。
【請求項９】
前記非プロトン性極性溶媒が、ジメチルスルホキシド（ＤＭＳＯ）および／またはジメチルホルムアミド（ＤＭＦ）である請求項７または請求項８に記載のフラーレン誘導体の製造方法。
【請求項１０】
前記芳香族性溶媒が、ｏ−ジクロロベンゼンである請求項７〜９のいずれか一項に記載のフラーレン誘導体の製造方法。
【請求項１１】
前記金属がＭｎであり、前記非プロトン性極性溶媒がＤＭＦである請求項７〜１０のいずれか一項に記載のフラーレン誘導体の製造方法。
【請求項１２】
前記金属がＦｅであり、前記非プロトン性極性溶媒がＤＭＳＯである請求項７〜１０のいずれか一項に記載のフラーレン誘導体の製造方法。
【請求項１３】
前記金属がＭｎまたはＺｎであり、前記非プロトン性極性溶媒がＤＭＳＯである請求項７〜１０のいずれか一項に記載のフラーレン誘導体の製造方法。
【発明の詳細な説明】
【技術分野】
【０００１】
本発明は、フラーレン誘導体の製造方法に関する。
本願は、２０１４年９月８日に、日本に出願された特願２０１４−１８２１３３号及び２０１４年１０月２２日に、日本に出願された特願２０１４−２１５１９２号に基づき優先権を主張し、その内容をここに援用する。
【背景技術】
【０００２】
フラーレン誘導体は、その特異な特性から物理や化学の分野で注目を浴びてきた。特に、１９９０年のアーク放電による大量合成法が確立されて以来、その研究はより注目を浴びている。フラーレン誘導体は、電子材料、半導体、生理活性物質などとして有用な素材であるということが知られている。
【０００３】
フラーレン誘導体は数多く報告されているが、中でも炭化水素からなる環状構造がフラーレン骨格に縮合した構造を有する誘導体は、その耐熱性の高さから有機薄膜太陽電池に用いられるアクセプタ材料や、光応答性を利用した生化学的プローブとして精力的に研究が進められている。
【先行技術文献】
【非特許文献】
【０００４】
【非特許文献１】Ｊａｎ  Ｃ．Ｈｕｍｍｅｌｅｎ  ｅｔ  ａｌ．Ｊ．Ｏｒｇ．Ｃｈｅｍ．１９９５，６０，５３２−５３８．
【非特許文献２】Ｍ．Ｐｒａｔｏ  ｅｔ  ａｌ．Ｊ．Ａｍ．Ｃｈｅｍ．Ｓｏｃ．１９９３，１１５，１５９４−１５９５．
【非特許文献３】Ｂｒａｔｒｉｚ  Ｍ．Ｉｌｌｅｓｃａｓ  ｅｔ  ａｌ．Ｊ．Ｏｒｇ．Ｃｈｅｍ．１９９７，６２，７５８５−７５９１．
【非特許文献４】Ｓｈｉｒｏｎｇ  Ｌｕ  ｅｔ  ａｌ．Ｏｒｇａｎｉｃ  Ｌｅｔｔｅｒｓ．２０１３，Ｖｏｌ．１５，Ｎｏ．１５，４０３０−４０３３．
【発明の概要】
【発明が解決しようとする課題】
【０００５】
しかしながら、環状炭化水素基がフラーレン骨格に縮合したフラーレン誘導体は、環を形成する炭素数により製造方法がそれぞれ異なるという課題があった。製造方法も多段階反応を要する煩雑なものであったり、特殊な基質を用いる必要があったりと、効率的に生産するという観点からは問題が多かった。
【０００６】
例えば、非特許文献１にはシクロプロパン構造がフラーレン骨格に縮合したフラーレン誘導体であり、有機薄膜太陽電池用アクセプタ材料として代表的な材料であるＰＣＢＭの製造方法が記載されている。具体的には、ＰＣＢＭを製造するには、まずＣ６０とジアゾ化合物を反応させてフレロイドを得た後に、沸点が１８０℃のオルトジクロロベンゼン中の還流条件下でフレロイドを異性化してＰＣＢＭとする。このようにＰＣＢＭを製造するためには２段階の反応が必要であり、さらに危険なジアゾ化合物を用いたり、高温が必要であったりと製造上の課題がある。
【０００７】
非特許文献２には生化学的用途に用いられるシクロペンタン構造がフラーレン骨格に縮合したフラーレン誘導体の製造方法が記載されている。すなわち、メチレンシクロプロパン化合物の熱分解により系内で発生させたトリメチレンメタン化合物とＣ６０を反応させてシクロペンタン構造がフラーレン骨格に縮合したフラーレン誘導体を製造している。しかしながら、原料となるメチレンシクロプロパン化合物が限定されるうえ、メチレンシクロプロパン化合物自体の製造が煩雑であった。
【０００８】
非特許文献３には、オルトキノジメタンとＣ６０とを反応させてシクロヘキサン構造がフラーレン骨格と縮合したフラーレン誘導体の製造方法が記載されている。しかしながらこの方法は［４＋２］環状付加反応を用いているために６員環構造以外の製造には適用できない。
【０００９】
近年Ｌｕらは、Ｍｎの存在下、Ｃｏ錯体を触媒として用い、ジハロゲン化化合物とＣ６０とを室温という温和な条件で反応させ、シクロプロパン、シクロペンタンまたはシクロヘキサン構造がフラーレン骨格に縮合したフラーレン誘導体を高収率で製造することに成功している（非特許文献４）。しかしながら、この方法においても高価な金属触媒を用いる必要があり、実用的には課題があった。
【００１０】
本発明は、上記事情を鑑みてなされたものであり、環を形成する炭素数に依らず、環状炭素鎖がフラーレン骨格に縮合したフラーレン誘導体を、温和な条件で効率的に製造する方法を提供することを目的とする。
【課題を解決するための手段】
【００１１】
本発明者らは、フラーレン骨格を形成する互いに隣り合った２つの炭素原子と特定のハロゲン化化合物とを、芳香族性溶媒とＣ＝ＯまたはＳ＝Ｏ結合を有する非プロトン性極性溶媒との混合溶媒中、マンガン、鉄、亜鉛からなる群から選ばれる少なくとも一つの金属の存在下において反応させることで、環を形成する炭素数に依らず、環状炭素鎖がフラーレン骨格に縮合したフラーレン誘導体を、温和な条件で効率的に製造することができることを見出した。
すなわち、本発明は以下に示す構成を備えるものである。
【００１２】
（１）本発明のフラーレン誘導体の製造方法は、フラーレン骨格を形成する互いに隣り合った２つの炭素原子と式（２）で示されるハロゲン化化合物とを、芳香族性溶媒とＣ＝ＯまたはＳ＝Ｏ結合を有する非プロトン性極性溶媒との混合溶媒中、マンガン、鉄、亜鉛からなる群から選ばれる少なくとも一つの金属の存在下において反応させることで、式（１）で示される部分構造を有するフラーレン誘導体を製造する。式（１）中、Ｃ＊はそれぞれフラーレン骨格を形成する互いに隣り合った炭素原子であり、Ａは二つのＣ＊と環構造を形成する炭素数１〜４の連結基、またはその一部が置換または縮合された基である。式（２）中、Ａは炭素数１〜４の連結基、またはその一部が置換または縮合された基であり、Ｘはそれぞれ独立にハロゲン原子である。
【００１３】
【化１】
2019214584.tif 000002
【００１４】
【化２】
2019214584.tif 000003
【００１５】
（２）上記（１）に記載のフラーレン誘導体の製造方法において、Ａの炭素数１〜４の連結基の一部が、芳香族基、ヘテロ芳香族基、アルコキシカルボニル基、アルキリデン基のいずれかで置換されていてもよい。
【００１６】
（３）上記（１）に記載のフラーレン誘導体の製造方法において、Ａの炭素数１〜４の連結基の一部が、芳香族環またはヘテロ芳香族環と縮合環構造、または、芳香族環またはヘテロ芳香族環を含む多環構造を形成してもよい。
【００１７】
（４）上記（１）〜（３）のいずれか一つに記載のフラーレン誘導体の製造方法において、前記非プロトン性極性溶媒が、ジメチルスルホキシド（ＤＭＳＯ）および／またはジメチルホルムアミド（ＤＭＦ）であってもよい。
【００１８】
（５）上記（１）〜（４）のいずれか一つに記載のフラーレン誘導体の製造方法において、前記芳香族性溶媒が、ｏ−ジクロロベンゼンであってもよい。
【００１９】
（６）上記（１）〜（５）のいずれか一つに記載のフラーレン誘導体の製造方法において、前記ハロゲン原子（Ｘ）がＢｒであってもよい。
【００２０】
（７）上記（１）〜（６）のいずれか一つに記載のフラーレン誘導体の製造方法において、前記金属がＭｎであり、前記非プロトン性極性溶媒がＤＭＦであってもよい。
【００２１】
（８）上記（１）〜（６）のいずれか一つに記載のフラーレン誘導体の製造方法は、前記金属がＦｅであり、前記非プロトン性極性溶媒がＤＭＳＯであってもよい。
【００２２】
（９）上記（１）〜（６）のいずれか一つに記載のフラーレン誘導体の製造方法において、前記金属がＭｎまたはＺｎであり、前記非プロトン性極性溶媒がＤＭＳＯであってもよい。
【発明の効果】
【００２３】
本発明のフラーレン誘導体の製造方法によれば、機能性材料として有用な環状炭素鎖がフラーレン骨格に縮合したフラーレン誘導体を、温和な条件で簡便に製造することができる。また、環を形成する炭素数（すなわち原料の炭素数）に依らず同様の反応条件が適用できるために、複数のフラーレン誘導体を製造する際に、反応条件および操作を共通化することが可能であり、結果として目的とするフラーレン誘導体を効率的に製造することができる。
【発明を実施するための形態】
【００２４】
以下に、本発明の実施形態についてその構成を説明する。本発明は、その要旨を変更しない範囲で適宜変更して実施することが可能である。
【００２５】
［フラーレン誘導体の製造方法］
本発明の一態様に係るフラーレン誘導体の製造方法は、フラーレン骨格を形成する互いに隣り合った２つの炭素原子と式（２）で示されるハロゲン化化合物とを芳香族性溶媒と非プロトン性極性溶媒との混合溶媒中、マンガン、鉄、亜鉛からなる群から選ばれる少なくとも一つの金属の存在下において反応させることで、式（１）で示される部分構造を有するフラーレン誘導体の製造方法である。
式（１）中、Ｃ＊はそれぞれフラーレン骨格を形成する互いに隣り合った炭素原子であり、Ａは二つのＣ＊と環構造を形成する炭素数１〜４の連結基、またはその一部が置換または縮合された基である。ここで、２つのＣ＊を結ぶ連結ルートが二つ以上ある場合は、最も炭素数の少ないものを連結基とする。式（２）中、Ａは炭素数１〜４の連結基、またはその一部が置換または縮合された基であり、Ｘはそれぞれ独立にハロゲン原子である。
「フラーレン誘導体」とは、これらのフラーレン骨格に対して特定の基が付加した構造を有する化合物を意味し、「フラーレン骨格」とはフラーレン由来の閉殻構造を構成する炭素骨格をいう。
【００２６】
【化３】
2019214584.tif 000004
【００２７】
【化４】
2019214584.tif 000005
【００２８】
ここで、具体的な例を用いて、「炭素数１〜４の連結基、またはその一部が置換または縮合された基」について説明する。例えば１，２−ビス（ブロモメチル）ベンゼンは、以下の式（３）で示される。
【００２９】
【化５】
2019214584.tif 000006
【００３０】
式（３）に示すように、１，２−ビス（ブロモメチル）ベンゼンは、二つのＢｒを繋ぐ炭素が４つであり、炭素数４の連結基を有する。また式（３）中の２番目の炭素と、３番目の炭素はベンゼン環と縮合している。すなわち、式（２）のＡは、１，２−ビス（ブロモメチル）ベンゼンでは、炭素数４の連結基の一部が縮合された基と示される。
【００３１】
また他の例として、例えばジブロモメチルベンゼンは、以下の式（４）で示される。
【００３２】
【化６】
2019214584.tif 000007
【００３３】
式（３）と同様に、式（４）で示すジブロモメチルベンゼンは、二つのＢｒを繋ぐ炭素が１つであり、炭素数１の連結基を有する。式（４）中の１番目の炭素に繋がる水素は芳香族基に置換されている。すなわち、式（２）のＡは、ジブロモメチルベンゼンでは、炭素数１の連結基の一部が置換された基と示される。
【００３４】
さらに、例えば２，３−ビス（ブロモメチル）キノキサリンは、以下の式（５）で示される。
【００３５】
【化７】
2019214584.tif 000008
【００３６】
式（３）と同様に、式（５）で示す２，３−ビス（ブロモメチル）キノキサリンは、二つのＢｒを繋ぐ炭素が４つであり、炭素数４の連結基を有する。また式（５）中の２番目の炭素と３番目の炭素は、ヘテロ芳香族環と縮合している。このヘテロ芳香族環は、更に芳香族環と縮合することで、全体として多環構造を形成している。
すなわち、式（２）のＡは、２，３−ビス（ブロモメチル）キノキサリンでは、炭素数４の連結基の一部が、芳香族環またはヘテロ芳香族環を含む多環構造と縮合していると示される。
【００３７】
また、例えば１，３−ジブロモインダンは、以下の式（６）で示される。
【００３８】
【化８】
2019214584.tif 000009
【００３９】
式（３）と同様に、式（６）で示す１，３−ジブロモインダンは、二つのＢｒを繋ぐ炭素が３つの連結ルートと炭素が４つの連結ルートを有する。上述のように本発明の一態様において、２つのＣ＊を結ぶ連結ルートが二つ以上ある場合は、最も炭素数の少ないものを連結基とする。そのため、１，３−ジブロモインダンは、炭素数３の連結基を有する。また式（６）中の１番目の炭素と３番目の炭素は、芳香族環と縮合している。芳香族環が連結基の二つの炭素と結合するように結合することで、芳香族環と連結基によって五員環が形成され、全体として多環構造を形成している。
すなわち、式（２）のＡは、１，３−ジブロモインダンでは、炭素数３の連結基の一部が、芳香族環と縮合環構造を形成していると示される。
【００４０】
以下、フラーレン誘導体の説明を行いながら、各要素についての詳細を説明する。
まず、フラーレン骨格を有する化合物と、ハロゲン化化合物を準備する。
フラーレン骨格を有する化合物は、公知の方法（例えばアーク放電を利用した方法）等で得ることができる。
フラーレン骨格を有する化合物は、Ｃ６０、Ｃ７０、Ｃ７６、Ｃ７８、Ｃ８２、Ｃ８４、Ｃ９０、Ｃ９４、Ｃ９６、Ｃ１２０、Ｃ２００等を用いることができる。中でも、フラーレン骨格の炭素数は６０〜１２０であることが好ましく、Ｃ６０がより好ましい。炭素数の少ないものは純度の高いものを容易に得ることができ、特にＣ６０は他のフラーレン骨格よりも純度の高いものを容易に得ることができるためである。
【００４１】
ハロゲン化化合物は、上記式（２）で表されるものであれば特に限定されず、公知の方法で得ることができる。ハロゲン化化合物としては、例えば、１，２−ビス（ブロモメチル）ベンゼン、ジブロモメチルベンゼン、１−ジブロモメチル−３−フルオロベンゼン、３，４−ビス(ブロモメチル)−２，５−ジメチルチオフェン、２，３−ビス（ブロモメチル）キノキサリン等のヘテロ環を有するハロゲン化化合物、１，３−ジブロモ−２，３−ジハイドロ−１Ｈ−インデン等の５員環を有するハロゲン化化合物、１−ブロモ−４−［１，３−ジブロモ−３−（４−フルオロフェニル）プロピルベンゼン等の反応するハロゲン元素以外にＦやＢｒ等のハロゲン元素を有するハロゲン化化合物、アリル化合物が付加されたハロゲン化化合物等を用いることができる。
上記は、ハロゲン化化合物におけるハロゲン元素（式（２）中のＸ）が臭素（Ｂｒ）の場合について列記したが、よう素（Ｉ）、塩素（Ｃｌ）、フッ素（Ｆ）等のハロゲン元素に臭素元素を置き換えた物でもよい。ただし、ハロゲン元素は、臭素（Ｂｒ）の場合が最も好ましい。その理由は、臭素化化合物は塩素化化合物やフッ素化化合物の場合に比べ反応が比較的進行しやすく、また、一般によう素化化合物より安価で、入手もしやすいためである。
【００４２】
次に、フラーレン骨格を有する化合物とハロゲン化化合物とを、芳香族性溶媒とＣ＝ＯまたはＳ＝Ｏ結合を有する非プロトン性極性溶媒の混合溶液に加える。
芳香族性溶媒は、芳香環を有する化合物からなる溶媒を示す。芳香族性溶媒は、特に限定されるものではないが、例えばベンゼン、トルエン、キシレン、ｏ−ジクロロベンゼン（ＯＤＣＢ）、トリクロロベンゼン等を用いることができる。
芳香族性溶媒は、ハロゲン置換されたものが好ましく、ｏ−ジクロロベンゼンがより好ましい。ハロゲン置換されていることで、原料となるフラーレン骨格を有する化合物とハロゲン化化合物の両方の溶解度が高くなる。о−ジクロロベンゼンは、原料となるフラーレン骨格を有する化合物とハロゲン化化合物の両方に対する溶解度が高く、反応濃度を高めることができる。そのため、о−ジクロロベンゼンを用いることで、反応速度の向上や反応容器のダウンサイズなどを通じて生産性を高めることが可能なため好ましい。
【００４３】
Ｃ＝ＯまたはＳ＝Ｏ結合を有する非プロトン性極性溶媒は、プロトン供与性を有さない極性溶媒であって、その一部にＣ＝ＯまたはＳ＝Ｏ結合を有するものを意味する。
例えば、ジメチルスルホキシド（ＤＭＳＯ），ジメチルホルムアミド（ＤＭＦ）等を用いることができる。ジメチルスルホキシドまたはジメチルホルムアミドは、反応が進行しやすいため好ましい。
【００４４】
上記の混合溶液とマンガン、鉄、亜鉛からなる群から選ばれる少なくとも一つの金属の存在下で、フラーレン骨格を有する化合物のフラーレン骨格を形成する互いに隣り合った２つの炭素原子と式（２）で示されるハロゲン化化合物とを反応させる。
反応は、特に光や熱等を必要とせず、所定の金属存在下で上述の混合溶液中にフラーレン骨格を有する化合物及びハロゲン化化合物を加えることで自動的に反応が進む。
【００４５】
当該反応条件で反応を進めると、機能性材料として有用な環状炭素鎖がフラーレン骨格に縮合したフラーレン誘導体を、温和な条件で簡便に、かつ高収率に製造することができる。また、環を形成する炭素数（すなわち原料の炭素数）に依らず同様の反応条件が適用できる。そのために、複数のフラーレン誘導体を製造する際に、反応条件および操作を共通化することが可能である。
【００４６】
原料となるフラーレン骨格を有する化合物が置換基を有さないフラーレンの場合、ここで得られるフラーレン誘導体は、式（１）で示される部分構造からなる環状炭素鎖がフラーレン骨格に一つだけが付加したモノシクロ付加体、式（１）で示される部分構造からなる環状炭素鎖がフラーレン骨格に二つ付加したジシクロ付加体、式（１）で示される部分構造からなる環状炭素鎖がフラーレン骨格に三つ以上付加したマルチシクロ付加体のいずれか、またはこれらの混合体である。本発明の方法では、得られるフラーレン誘導体に付加される環状炭素鎖の数を反応時に用いる金属量および／またはハロゲン化化合物の量によって選択的に設定することができ、主成分がモノシクロ付加体、ジシクロ付加体、マルチシクロ付加体となるものそれぞれを必要に応じて作製することができる。
なお、ここで「主成分」とは、式（１）で示される部分構造の数が異なるフラーレン誘導体の混合体の内、５０ｍｏｌ％以上の成分を意味する。また本発明の一態様に係るフラーレン誘導体の製造方法では、従来のフラーレン誘導体の製造方法では実現することが難しかった処理バッチごとの再現性も得ることができる。
【００４７】
本発明の一態様に係るフラーレン誘導体の製造方法として、添加する金属がＭｎであり、非プロトン性極性溶媒がＤＭＦであることが好ましい。この場合、１つのフラーレン骨格中に式（１）で示される部分構造を３つ以上有するフラーレン誘導体をより高収率で得ることができる。すなわち、１つのフラーレン骨格中に式（１）で示される部分構造を３つ以上有するフラーレン誘導体が全体の主成分となるフラーレン誘導体を選択的に得ることができる。
【００４８】
この他にも、本発明の一態様に係るフラーレン誘導体の製造方法として、添加する金属がＦｅであり、非プロトン性極性溶媒がＤＭＳＯであることが好ましい。この場合、１つのフラーレン骨格中に式（１）で示される部分構造を１つ有するフラーレン誘導体をより高収率で得ることができる。すなわち、１つのフラーレン骨格中に式（１）で示される部分構造を１つ有するフラーレン誘導体が全体の主成分となるフラーレン誘導体を選択的に得ることができる。
【００４９】
また、本発明の一態様に係るフラーレン誘導体の製造方法として、添加する金属がＭｎまたはＺｎであり、非プロトン性極性溶媒がＤＭＳＯであることが好ましい。この場合、１つのフラーレン骨格中に式（１）で示される部分構造を２つ有するフラーレン誘導体をより高収率で得ることができる。すなわち、１つのフラーレン骨格中に式（１）で示される部分構造を２つ有するフラーレン誘導体が全体の主成分となるフラーレン誘導体を選択的に得ることができる。
【００５０】
反応時の温度は０℃〜６０℃であることが好ましい。当該温度範囲内であれば、より効率的にフラーレン誘導体を生成することができる。また、中でも室温であることが好ましい。室温であれば、加熱・冷却が必要ではなく、特別な設備を要しない等の点でも優れ、安価かつ簡便に作製することができる。
【００５１】
また反応時間は、１〜１００時間であることが好ましく、１０〜５０時間であることがより好ましい。当該反応時間内であれば、十分に反応を進めることができ、かつ生産性の観点からも現実的である。
【００５２】
反応雰囲気は、不活性ガス中が好ましい。不活性ガス中で反応を行うことで、不要な副反応等の発生を抑制することができる。
【実施例】
【００５３】
以下、本発明を実施例に基づいて具体的に説明する。なお、本発明はこれらの実施例にのみ限定されるものではない。
【００５４】
（実施例１−１）
実施例１−１として、フラーレン骨格を有する化合物としてＣ６０（２１．６ｍｇ，０．０３ｍｍｏｌ）、ハロゲン化化合物としてジブロモベンゼン１ａ（３１．６ｍｇ，０．１２ｍｍｏｌ，４モル当量）を用いた。また混合溶液は、芳香族性溶媒としてＯＤＣＢ（４ｍＬ）、非プロトン性極性溶媒としてＤＭＳＯ（０．４ｍＬ）の混合溶液とした。さらに、反応に用いる金属としてＭｎ粉末（１５ｍｇ，０．２７ｍｍｏｌ，９モル当量）とし、Ａｒ雰囲気中室温の条件下で１２時間反応を行った。
【００５５】
【化９】
2019214584.tif 000010
【００５６】
反応は、上記の反応式（Ａ）で示すことができる。反応式（Ａ）で示すように、反応によってフラーレン骨格に二つの環状物質が付加されたジシクロ付加体２ａ、フラーレン骨格に一つの環状物質が付加されたモノシクロ付加体３ａ、フラーレン骨格に三つ以上の環状物質が付加されたマルチシクロ付加体のいずれか、またはその混合体が形成される。
反応後の生成物は、高速液体クロマトグラフィー（ＨＰＬＣ）を用いて測定した。ＨＰＬＣは次の条件で測定した。
カラム：ナカライテスク社製ＣＯＳＭＯＳＩＬ  Ｂｕｃｋｙｐｒｅｐ（４．６ｍｍＩ.Ｄ.×２５０ｍｍ）
移動相：トルエン
流速：０．６ｍＬ／ｍｉｎ
検出：ＵＶ  ３２０ｎｍ
測定温度：１６℃
このとき、Ｃ７０を内部標準として用いた。また同時に、未反応のＣ６０の存在比も測定することで、反応の進行状態も確認した。
【００５７】
また分離した物質は、それぞれ１Ｈ-ＮＭＲスペクトルおよび１３Ｃ−ＮＭＲスペクトルにより同定した。この測定はＪＡＳＴＥＣ社製のＪＥＯＬ  ＪＭＴＣ−２７０／５４／ＳＳ（４００ＭＨｚ）を用いた。また高分解能マススペクトル（ＨＲＭＳ）による同定も行った。この結果は、ＢＲＵＫＥＲ社製のＡＰＥＸＩＩＩを用いた。
【００５８】
ジシクロ付加体２ａのデータを以下に示す。
２ａ：茶褐色固体; 1H NMR (400 MHz, CDCl3/CS2 = 1/4) δ 3.49-5.00(8H, m), 7.37-7.83 (8H, m); 13C NMR (100 MHz, CDCl3/CS2 = 1/4) δ 43.52, 44.11, 44.46, 44.79, 45.22, 63.93, 64.05, 64.34, 64.42, 64.65, 127.26, 127.51, 127.69, 137.05, 137.18, 137.45, 140.88, 141.15, 142.38, 142.58, 143.31, 143.99, 144.13, 144.31, 144.44, 144.75, 144.93, 144.99, 145.52, 145.91, 146.26, 146.38, 146.73,147.28, 147.66, 148.17, 148.79, 149.14, 154.32, 154.74, 159.80, 160.94. HRMS (MALDI) C76H16 [M]+: 928.1247, found 928.1247.
【００５９】
（実施例１−２、比較例１−１〜１−５）
非プロトン性極性溶媒、またはＭｎの有無を変化させたこと以外は、実施例１−１と同様の検討を行った。ただし、比較例１−２のみ、反応時間を４４時間とした。また比較例１−５は非プロトン性極性溶媒ではなく、プロトン性極性溶媒であるエタノールを用いた。検討の結果を表１に示す。表中、ＣＨ３ＣＮはアセトニトリル、ＴＨＦはテトラヒドロフラン、ＥｔＯＨはエタノールである。
【００６０】
（実施例１−３）
実施例１−３として、フラーレン骨格を有する化合物としてＣ６０（２１．６ｍｇ，０．０３ｍｍｏｌ）、ハロゲン化化合物として１，２−ビス（ブロモメチル）ベンゼン（１７．４ｍｇ，０．０６６ｍｍｏｌ，２．２モル当量）を用いた。また混合溶液は、芳香族性溶媒としてＯＤＣＢ（４ｍＬ）、非プロトン性極性溶媒としてＤＭＳＯ（０．３ｍＬ）の混合溶液とした。さらに、反応に用いる金属としてＭｎ粉末（５ｍｇ，０．０９ｍｍｏｌ，３モル当量）とし、Ａｒ雰囲気中室温の条件下で４７時間反応を行った。その結果を表１に示す。
【００６１】
（実施例１−４、１−５、比較例１−６〜１２）
反応に用いる金属を変化させたこと以外は、実施例１−３と同様の検討を行った。ただし、実施例１−４のみ、反応時間を２０時間とした。検討の結果を表１に示す。
【００６２】
【表１】
2019214584.tif 000011
【００６３】
実施例１−１〜１−５に示すように、本発明の方法を用いることでフラーレン骨格に環状物質が付加されたフラーレン誘導体を選択的に作製することができる。また実施例１−１と実施例１−３を比較すると、金属のモル当量を減らすことでフラーレン骨格に複数の環状物質が付加される反応を抑制し、ジシクロ付加体の収率を向上させることができることがわかる。
これに対し、比較例１−１、１−２に示すように、金属、非プロトン性極性溶媒が存在しない条件下では、付加物が生成されていないことがわかる。また比較例１−３〜１−５に示すように、Ｃ＝ＯまたはＳ＝Ｏ結合を有さない非プロトン性極性溶媒およびプロトン性極性溶媒では反応が進行しない。さらに、比較例１−６〜１−８で示すように、Ｍｎを含んでいても酸化物等では効果を有さず、比較例１−９〜１−１２に示すように、適切な金属を選択しないと効果を示さない。
【００６４】
（実施例２−１〜２−１０）
次に、付加するハロゲン化化合物を種々変更させて、フラーレン骨格に環状物質が付加されたフラーレン誘導体を作製した。
フラーレン骨格を有する化合物としてＣ６０（２１．６ｍｇ，０．０３ｍｍｏｌ）とし、ハロゲン化化合物（２．２モル当量）と反応させた。この際、混合溶液は、芳香族性溶媒としてＯＤＣＢ（４ｍＬ）、非プロトン性極性溶媒としてＤＭＳＯ（０．３ｍＬ）の混合溶液とした。さらに、反応に用いる金属としてＭｎ粉末（５ｍｇ，０．０９ｍｍｏｌ，３モル当量）とし、Ａｒ雰囲気中室温の条件下で反応式（Ｂ）の反応を行った。
【００６５】
【化１０】
2019214584.tif 000012
【００６６】
反応時間、使用したハロゲン化化合物１、また得られたフラーレン誘導体２、その収率について表２に示す。フラーレン誘導体の収率は、実施例１−１と同様に、ＨＰＬＣを用いて算出した。また得られたフラーレン誘導体２を分離した後に、１Ｈ−ＮＭＲスペクトル、１３Ｃ−ＮＭＲスペクトルおよびＨＲＭＳスペクトルを測定し、化合物の同定を行った。
【００６７】
【表２】
2019214584.tif 000013
【００６８】
各ジシクロ付加体２ｂ〜２ｋのデータを以下に示す。
２ｂ：茶褐色固体；1H NMR (400 MHz, CDCl3/CS2 = 1/4) δ 3.94-4.13 (8H, m), 4.33-5.01 (6H, m), 7.27-8.51 (6H, m); 13C NMR (100 MHz, CDCl3/CS2 = 1/4) δ 44.28, 44.65, 45.04, 51.76, 51.81, 63.73, 63.79, 63.86, 63.92, 64.10, 64.18, 64.43, 64.50, 127.46, 127.73, 128.77, 128.98, 129.57, 137.82, 139.40, 141.00, 141.11, 141.56, 142.38, 142.78, 143.42, 144.23, 144.43, 145.01, 145.60, 145.95, 146.33, 147.72, 148.23, 149.14, 154.01, 154.35, 156.74, 159.41, 160.24,166.01; HRMS (MALDI) calcd for C80H20O4 [M]+: 1044.1356, found 1044.1358.
【００６９】
２ｃ：茶褐色固体；1H NMR (400 MHz, CDCl3/CS2 = 1/4) δ 3.72-4.91 (14H, m), 6.87-7.66 (6H, m); 13C NMR (100 MHz, CDCl3/CS2 = 1/4) δ 43.76, 44.09, 44.47, 44.79, 45.12, 45.50, 54.67, 54.70, 54.72, 63.84, 63.95, 63.97, 64.20, 64.23, 64.28, 64.34, 64.56, 64.61, 64.70, 64.92, 112.59, 113.29, 128.13, 128.40, 128.98, 129.40, 138.16, 138.55, 140.85, 141.05, 142.55, 143.29, 143.31, 144.10, 144.29, 144.45, 144.74, 144.98, 145.50, 145.83, 146.24, 146.25, 146.27, 146.35, 147.65, 148.16, 148.71, 149.04, 154.27, 154.29, 154.74, 158.82, 159.02, 159.82; HRMS (MALDI) calcd for C88H20O2 [M]+: 1108.1458, found 1108.1463.
【００７０】
２ｄ：茶褐色固体；1H NMR (400 MHz, CDCl3/CS2 = 1/4) δ 2.18 -2.67 (12H, m), 3.85 -4.51 (8H, m); 13C NMR (100 MHz, CDCl3/CS2 = 1/4) δ 12.32, 12.47, 12.53, 12.69, 38.94, 39.54, 39.85, 40.09, 40.27, 62.67, 63.87, 64.15, 64.31, 64.51, 129.10, 129.18, 129.47, 132.59, 132.71, 132.82, 132.98, 139.38, 140.90, 141.12, 141.34, 141.98, 142.57, 143.34, 144.02, 144.16, 144.28, 144.33, 144.52, 144.77, 145.01, 145.07, 145.36, 145.52, 145.94, 146.41, 146.75, 146.80, 147.31, 147.71, 148.19, 148.74, 148.84, 149.16, 149.98, 154.12, 155.04, 160.08, 161.17. HRMS (MALDI) C76H20S2 [M]+: 996.1001, found: 996.1002.
【００７１】
２ｅ：茶褐色固体；1H NMR (400 MHz, CDCl3/CS2 = 1/4) δ 2.45-4.05 (4H, m), 4.36-5.19 (4H, , m), 7.09-7.82 (8H, m); 13C NMR (100 MHz, CDCl3/CS2 = 1/4) δ 45.18, 45.24, 45.80, 45.91, 5.99, 46.12, 46.31, 47.17, 56.99, 57.09, 57.13, 57.48, 57.51, 57.71, 57.74, 57.82, 57.90, 57.94, 58.06, 58.13, 58.15, 58.78, 73.32, 73.48, 73.54, 73.68, 73.77, 73.88, 74.10, 74.16, 74.25, 123.08, 123.10, 123.21, 123.26, 123.33, 123.43, 123.49, 123.62, 123.65, 123.69, 123.84, 123.96, 126.50, 126.64, 126.79, 126.87, 129.93, 127.02, 127.05, 127.09, 127.22, 127.25, 135.97, 136.12, 136.21, 136.28, 136.35, 136.40, 136.50, 136.54, 137.09, 137.12, 137.34, 140.63, 140.64, 140.70, 140.81, 140.84, 140.91, 141.50, 141.56, 141.71, 141.78, 141.86, 141.96, 142.01, 142.21, 143.21, 143.43, 143.57, 144.02, 144.10, 144.15, 144.17, 144.19, 144.31, 144.36, 144.41, 144.48, 144.51, 144.59, 144.64, 144.68, 144.72, 144.76, 144.84, 144.88, 145.15, 145.19, 145.27, 145.37, 145.39, 145.45, 145.49, 145.51, 145.66, 145.82, 146.14, 146.30, 146.56, 147.10, 147.12, 147.22, 147.26, 147.39, 147.54, 147.58, 147.76, 147.96, 148.04, 148.25, 148.33, 148.49, 154.21, 154.98, 155.56, 156.29, 156.47, 157.46, 158.77; HRMS (MALDI) C78H16 [M]+: 952.1247, found: 952.1246.
【００７２】
２ｆ：茶褐色固体；1H NMR (400 MHz, CDCl3/CS2 = 1/4) δ 2.62-5.69 (8H, m), 7.00-8.06 (20H, m); 13C NMR (100 MHz, CDCl3/CS2 = 1/4) δ 33.23, 34.13, 34.73, 34.89, 34.98, 35.20, 35.24, 35.28, 35.40, 36.71, 37.21, 37.34, 37.40, 57.00, 57.14, 57.29, 57.43, 57.58, 27.73, 57.99, 58.22, 58.31, 58.70, 58.82, 58.89, 58.95, 58.99, 59.07, 59.12, 59.18, 59.26, 59.43, 59.46, 59.54, 59.66, 59.69, 59.74, 59.80, 60.32, 74.01, 74.06, 74.15, 74.21, 74.27, 74.34, 74.40, 74.42, 74.44, 74.49, 74.53, 74.55, 74.59, 74.64, 74.77, 74.82, 74.86, 74.90, 75.11, 135.08, 137.33, 137.35, 137.47, 137.50, 137.65, 137.67, 137.73, 137.83, 137.89, 138.00, 138.22, 140.34, 140.45, 140.64, 140.87, 140.90, 140.97, 141.01, 141.07, 141.15, 142.13, 143.03, 143.71, 143.75, 144.05, 144.10, 144.12, 144.18, 144.25, 144.46, 144.56, 144.62, 144.73, 144.74, 144.82, 144.85, 145.31, 145.33, 145.48, 146.02, 146.48, 146.60, 147.19, 147.38, 147.47, 147.53, 147.62, 147.66, 147.76, 148.09, 148.21, 148.26, 148.33, 148.36, 148.43, 148.50, 148.54, 148.59, 148.61, 148.67, 152.17, 152.41, 153.99, 154.17, 154.28, 155.32, 155.42, 155.82, 155.96, 157.47. HRMS (MALDI) C90H28 [M]+:1108.2186, found 1108.2187.
【００７３】
２ｇ：茶褐色固体；1H NMR (400 MHz, CDCl3/CS2 = 1/4) δ 2.41-3.94(4H, m), 4.19-5.72(4H, m),6.83-8.01(18H, m); 13C NMR (100 MHz, CDCl3/CS2 = 1/4) δ 34.97, 5.13, 35.38, 35.46, 36.81, 37.35, 56.55, 56.62, 56.71, 57.19, 57.33, 57.45, 57.58, 57.62, 57.78, 58.10, 58.53, 58.82, 58.88, 59.08, 59.40, 59.59, 59.71, 73.82, 74.11, 74.14, 74.20, 74.29, 74.34, 74.43, 74.65, 74.86, 74.94, 114.47, 144.59, 114.68, 114.80, 114.87, 114.92, 115.02, 115.08, 115.15, 115.24, 115.30, 115.36, 115.43, 115.52, 127.00, 127.06, 127.09, 127.17, 127.25, 127.32, 127.41, 127.48, 127.58, 127.90, 127.94, 127.97, 128.04, 128.07, 128.13, 128.16, 128.20, 128.24, 128.26, 128.32, 128.37, 128.45, 128.53, 128.55, 128.58, 128.72, 128.76, 128.78, 128.81, 128.85, 128.86, 128.89, 128.93, 129.02, 129.05, 129.12, 129.24, 130.03, 130.11, 130.17, 130.23, 130.30, 130.34, 130.42, 130.52, 130.57, 130.60, 130.64, 130.71, 137.52, 140.89, 140.93, 143.84, 144.12, 144.53, 144.58, 144.66, 144.70, 145.28, 147.36, 147.57, 152.38, 153.58, 153.65, 154.17, 155.01, 155.11, 157.07, 157.26, 159.29, 160.33, 160.46, 160.53, 162.74, 162.99. HRMS (MALDI) C90H26F2 [M]+: 1144.1997, found 1144.1997.
【００７４】
２ｈ：茶褐色固体；1H NMR (400 MHz, CDCl3/CS2 = 1/4) δ 2.38-3.91 (4H, m), 4.12-5.68 (4H, m), 6.90-7.88(16H, m); 13C NMR (100 MHz, CDCl3/CS2=1/4) δ 33.34, 34.66, 34.84, 35.04, 35.41, 35.46, 36.43, 36.67, 56.43, 56.60, 56.70, 56.89, 56.98, 57.38, 57.46, 58.03, 58.07, 58.15, 58.21, 58.34, 58.41, 58.50, 58.78, 58.89, 59.04, 59.10, 73.61, 73.77, 73.82, 73.85, 74.00, 74.13, 74.28, 74.44, 74.59, 74.67, 114.29, 114.74, 114.92, 114.96, 115.16, 115.20, 115.30, 115.37, 115.51, 115.58, 121.53, 121.79, 121.84, 121.98, 122.01, 122.05, 122.13, 122.26,129.87, 129.91, 129.95, 130.02, 130.04, 130.09, 130.22, 130.26, 130.29, 130.34, 130.39, 130.42, 130.51, 130.56, 130.61, 130.69, 130.74, 130.80, 131.04, 131.15, 131.28, 131.36, 131.46, 131.49, 131.56, 131.59, 131.69, 136.45, 136.78, 139.00, 140.60, 140.89, 141.02, 141.26, 141.70, 141.99, 143.11, 143.31, 143.66, 143.81, 143.85, 144.07, 144.19, 144.26, 144.51, 144.56, 144.58, 144.60, 144.69, 144.71, 144.74, 144.82, 145.29, 145.84, 146.38, 146.42, 146.49, 146.61, 147.11, 147.39, 147.66, 147.71, 147.83, 148.33, 148.41, 148.49, 148.70. HRMS (MALDI) C90H24Br2F2 [M]+:1300.0207, found 1300.0212.
【００７５】
２ｉ：茶褐色固体；1H NMR (400 MHz, CDCl3/CS2 = 1/4) δ 3.32-4.57 (8H, m), 5.19-5.69 (4H, m); 13C NMR (100 MHz, CDCl3/CS2 = 1/4) δ 47.56, 47.64, 48.11, 48.37, 48.56, 67.83, 67.88, 68.07, 68.24, 68.29, 109.55, 110.06, 134.47, 134.52, 135.45, 136.32, 137.59, 139.46, 139.80, 140.18, 140.74, 140.79, 140.85, 141.06, 141.16, 141.18, 142.20, 142.82, 143.19, 143.25, 143.37, 143.55, 143.70, 144.04, 144.06, 144.22, 144.35, 144.37, 144.42, 144.65, 144.72, 144.87, 144.95, 144.97, 145.05, 145.35, 145.69, 145.75, 146.36, 146.87, 147.43, 147.67, 147.82, 147.91, 148.04, 148.26, 148.53, 148.56, 148.74, 153.87, 154.37, 154.81, 156.18, 156.94, 156.95, 159.78, 160.36. HRMS (MALDI) C68H12 [M]+: 828.0934, found 828.0934.
【００７６】
２ｊ：茶褐色固体；1H NMR (400 MHz, CDCl3/CS2 = 1/4) δ 4.54-5.50 (2H, m), 7.26-8.19 (10H, m); 13C NMR (100 MHz, CDCl3/CS2 = 1/4) δ 40.88, 40.94, 41.03, 41.07, 41.23, 41.90, 42.35, 42.42, 42.55, 44.56, 45.12, 70.57, 73.02, 74.29, 74.38, 74.43, 74.59, 74.62, 74.67, 75.01, 75.12, 75.14, 75.25, 75.74, 75.78, 75.86, 75.90, 127.83, 127.87, 127.90, 127.92, 127.97, 128.02, 128.04, 128.14, 128.24, 128.33, 128.38, 128.41, 128.44, 128.60, 130.27, 130.50, 130.60, 130.63, 130.73, 130.75, 130.77, 130.84, 130.87, 130.92, 131.03, 132.05, 132.43, 132.56, 132.61, 132.63, 132.67, 132.80, 132.94, 132.97, 133.07, 133.10, 137.52, 137.59, 137.87, 137.95, 138.00, 138.05, 138.20, 138.32, 138.64, 138.71, 138.76, 138.82, 139.04, 139.16, 139.27, 139.35, 139.48, 139.51, 139.76, , 140.96, 141.12, 141.21, 141.28, 141.31, 141.36, 141.51, 141.90, 141.92, 142.20, 142.55, 142.64, 142.91, 142.93, 142.95, 142.96, 143.40, 143.43, 143.52, 143.53, 143.56, 143.65, 143.74, 143.76, 143.78, 143.80, 143.83, 143.90, 143.94, 144.00, 144.02, 144.09, 144.14, 144.16, 144.25, 144.32, 144.35, 144.51, 144.68, 144.72, 144.76, 144.87, 144.98, 145.12, 145.37, 145.47, 145.64, 145.76, 145.78, 145.85, 145.88, 145.90, 145.92, 145.94, 146.02, 146.04, 146.06, 146.11, 146.19, 146.21, 147.21, 147.39, 147.93, 150.40, 151.13. HRMS (MALDI) C74H12 [M]+: 900.0934, found 900.0934.
【００７７】
２ｋ：茶褐色固体；1H NMR (400 MHz, CDCl3/CS2 = 1/4) δ 4.47-5.47 (2H, m), 7.05-7.24 (2H, m), 7.39-7.99 (6H, m); 13C NMR (100 MHz, CDCl3/CS2 = 1/4) δ 40.00, 40.03, 40.15, 40.27, 40.28, 40.44, 40.50, 41.02, 41.50, 41.53, 41.56, 41.58, 41.73, 41.75, 43.66, 43.69, 44.24, 44.27, 69.96, 72.54, 73.07, 73.40, 73.67, 73.74, 73.97, 74.01, 74.09, 74.21, 74.25, 74.30, 74.67, 74.77, 74.88, 75.28, 75.30, 75.33, 75.41, 75.49, 114.89, 114.92, 114.96, 114.01, 114.07, 115.10, 115.13, 115.17, 115.21, 115.28, 115.39, 117.43, 117.45, 117.56, 117.66, 117.71, 117.78, 117.82, 117.87, 117.89, 117.93, 117.98, 118.01, 118.03, 118.19, 125.92, 125.94, 126.17, 126.20, 126.27, 126.30, 126.40, 126.43, 126.46, 126.51, 126.54, 126.56, 126.70, 126.73, 129.77, 129.85, 129.89, 129.94, 129.97, 130.05, 130.13, 130.21, 131.75, 133.29, 133.58, 133.68, 133.87, 134.38, 134.45, 134.69, 134.76, 134.79, 134.84, 134.90, 134.98, 135.01, 135.05, 135.09, 135.13, 135.20, 135.31, 135.36, 135.43, 135.62, 135.71, 135.86, 136.00, 136.06, 136.16, 136.28, 136.39, 136.61, 136.78, 137.54, 137.63, 138.04, 138.29, 138.39, 138.73, 138.80, 139.22, 139.30, 139.38, 139.40, 139.54, 139.77, 140.02, 140.31, 140.65, 140.69, 140.72, 140.95, 141.14, 141.29, 141.31, 141.37, 141.39, 141.41, 141.44, 141.49, 141.51, 141.54, 141.59, 141.64, 141.89, 141.91, 141.93, 142.30, 142.48, 142.50, 142.52, 142.62, 142.70, 142.81, 142.82, 142.94, 142.96, 142.98, 143.00, 143.02, 143.04, 143.15, 143.22, 143.28, 143.32, 143.34, 143.38, 143.42, 143.46, 143.49, 143.52, 143.54, 143.60, 143.75, 143.80, 143.83, 143.85, 143.87, 143.91, 143.97, 144.07, 144.09, 144.11, 144.15, 144.22, 144.23, 144.28, 144.31, 144.33, 144.39, 144.42, 144.52, 144.61, 144.63, 144.67, 144.72, 144.76, 144.80, 144.84, 144.86, 144.88, 144.95, 144.98, 145.00, 145.06, 145.09, 145.11, 145.12, 145.15, 145.28, 145.31, 145.33, 145.35, 145.50, 145.51, 145.55, 145.60, 145.68, 145.73, 145.76, 145.78, 145.81, 145.83, 145.88, 145.90, 145.99, 146.01, 146.02, 146.13, 146.42, 146.48, 146.69, 146.78, 146.83, 146.87, 146.94, 146.96, 147.04, 147.06, 147.21, 147.29, 147.43, 147.48, 147.57, 147.61, 147.75, 147.80, 148.16, 148.31, 148.70, 149.07, 149.13, 149.42, 149.52, 149.55, 149.71, 149.76, 149.82, 150.03, 150.13, 150.80, 151.50, 160.92, 60.97, 161.02, 161.18, 163.32, 163.40, 163.44, 163.50, 163.64. HRMS (MALDI) C74H10F2 [M+Na]+: 936.0745, found 976.0743.
【００７８】
実施例２−１と実施例２−２を比較すると、環状の付加物に付加するメチルがエステル結合で結合しているかエーテル結合で結合しているかという点が異なる。しかし、それぞれ収率はほぼ同一であり、電子求引性および電子供与性はフラーレン誘導体の選択性に大きな影響を及ぼさないことがわかる。また実施例２−３、２−５、２−６，２−７で得られたフラーレン誘導体２ｄ、２ｆ、２ｇ、２ｈのようにヘテロ芳香族環や複数の芳香族環を有する化合物であっても得ることができる。
【００７９】
（実施例３−１〜３−８）
実施例３−１〜３−８では、フラーレン誘導体として、フラーレン骨格に一つの環状物質が付加されたモノシクロ付加物を選択的に作製した。
フラーレン骨格を有する化合物としてＣ６０（２１．６ｍｇ，０．０３ｍｍｏｌ）とし、ハロゲン化化合物（１．０モル当量）と反応させた。この際、混合溶液は、芳香族性溶媒としてＯＤＣＢ（４ｍＬ）、非プロトン性極性溶媒としてＤＭＳＯ（０．４ｍＬ）の混合溶液とした。さらに、反応に用いる金属としてＭｎ粉末（１．０モル当量）とし、Ａｒ雰囲気室温の条件下で反応式（Ｃ）の反応を行った。
【００８０】
【化１１】
2019214584.tif 000014
【００８１】
反応時間、使用したハロゲン化化合物１、また得られたフラーレン誘導体３、その収率について表３に示す。フラーレン誘導体の収率は、実施例１−１と同様に、ＨＰＬＣを用いて算出した。また、得られたフラーレン誘導体３を分離した後に、１Ｈ−ＮＭＲスペクトル、１３Ｃ−ＮＭＲスペクトルおよびＨＲＭＳスペクトルを測定し、化合物の同定を行った。
【００８２】
【表３】
2019214584.tif 000015
【００８３】
実施例３−１〜３−８では、選択的にモノシクロ付加体が得られていることがわかる。これは反応時に用いる金属量および／またはハロゲン化化合物の量を少なくしたことによるものと考えられる。
【００８４】
実施例３−２の３,４−ビス（ブロモメチル）安息香酸メチルベンゼン１ｂを用いて作製したフラーレン誘導体３ｂは、８２％という収率を示しており、従来のＣｏ錯体を用いた方法の６４％という収率よりはるかに高い収率を示している。実施例３−３のフラーレン誘導体３ｃは、従来のＣｏ錯体を用いた方法では反応が進まず得ることができなかったのに対し、本発明の方法を用いることで５０％という高い収率を示している。その他のフラーレン誘導体についても、従来のＣｏ錯体を用いた方法と比較して高い収率を得ることができた。実施例３−８のフラーレン誘導体３ｌは、従来のＣｏ錯体を用いた方法では得ることができないものであった。すなわち、本発明の方法を用いることで、高価なＣｏ錯体を用いずに反応を進めることができるというだけでなく、より選択性を高め、さらに従来得ることができなかった化合物も得ることができる。
【００８５】
（実施例４−１）
実施例４−１では、フラーレン誘導体として、フェニルＣ６１酪酸メチルエステル（以下、「［６０］ＰＣＢＭ」と記す。）を合成した。尚、［６０］ＰＣＢＭはフラーレン骨格に一つの環状物質が付加されたモノシクロ付加物である。
【００８６】
５，５−ジブロモ−５−フェニル吉草酸メチルエステルの合成：アルゴン雰囲気下で５−フェニル吉草酸メチル（東京化成工業製、０．９５ｍＬ、５ｍｍｏｌ）の四塩化炭素（５０ｍＬ）溶液に、Ｎ−ブロモスクシンイミド（１．９５ｇ、１１ｍｍｏｌ）と少量のアゾビスイソブチロニトリルを加えた後、撹拌しながら２時間加熱還流して反応させた。反応後、室温まで冷却し、不溶物をろ過により除き、さらに四塩化炭素で洗浄した。溶媒を留去した後、濃縮物を酢酸エチルとヘキサンの混合溶媒から再結晶し、５，５−ジブロモ−５−フェニル吉草酸メチルエステルを白色結晶として、収率９０％で得た。
【００８７】
［６０］ＰＣＢＭの合成：フラーレン骨格を有する化合物としてのＣ６０（２１．６ｍｇ，０．０３ｍｍｏｌ）、ハロゲン化化合物としての５，５−ジブロモ−５−フェニル吉草酸メチルエステル（１．２モル当量）と反応させた。この際、混合溶液は、芳香族性溶媒としてＯＤＣＢ（６ｍＬ）、非プロトン性極性溶媒としてＤＭＳＯ（０．４ｍＬ）の混合溶液とした。さらに、反応に用いる金属としてＭｎ粉末（１．５モル当量）とし、Ａｒ雰囲気室温の条件下で７時間反応を行った（反応式（Ｄ））。
【００８８】
【化１２】
2019214584.tif 000016
【００８９】
［６０］ＰＣＢＭの収率は、実施例１−１と同様にＨＰＬＣを用いて算出した結果、９８％であった。また、得られた［６０］ＰＣＢＭを分離した後に、１Ｈ−ＮＭＲスペクトル、１３Ｃ−ＮＭＲスペクトルを測定し、化合物の同定を行った。
【００９０】
得られたデータを以下に示す。
［６０］ＰＣＢＭ：茶褐色固体； 1H NMR (400 MHz, CDCl3/CS2 = 1/4) δ 2.15-2.23 (2H, m), 2.52 (2H, t, J = 7.2 Hz), 2.90-2.93 (2H, m), 3.67(3H, s), 7.47 (1H, dd, J = 7.2, 7.6 Hz), 7.54 (2H, dd, J = 7.2, 7.6 Hz) 7.91 (2H, d, J = 7.2 Hz); 13C NMR (100 MHz, CDCl3/CS2 = 1/4) δ 22.39, 33.58, 33.71, 52.27, 51.62, 128.01, 128.22, 131.75, 136.33, 137.35, 137.75, 140.48, 140.72, 141.78, 141.81, 141.88, 142.63, 142.69, 142.74, 142.81, 143.44, 143.76, 144.14, 144.18, 144.34, 144.37, 144.45, 144.46, 144.71, 144.74, 144.84, 144.87, 145.48, 147.35, 148.28.
【００９１】
このように本発明の方法を用いると、［６０］ＰＣＢＭを、原料のフラーレンから１工程で高収率に製造することが可能である。なお、従来の［６０］ＰＣＢＭの合成法（例えば、非特許文献１に記載の方法）では、原料となるＣ６０から二段階の反応を経て、収率が約５７％であった。［６０］ＰＣＢＭは有機薄膜太陽電池材料として好適に用いられており、これを高収率で高価な原料を無駄にすることなく製造できる本発明の方法は工業的な有用性がきわめて高い。
【産業上の利用可能性】
【００９２】
本発明のフラーレン誘導体は、有機太陽電池などの電子材料や樹脂添加剤用途など、様々な用途に用いられる。